(57)【要約】  ポリヒドロキシアルカノエートの欠点である結晶化の遅さを改善し、成形加工性及び生産性に優れた樹脂組成物を提供する。  ポリヒドロキシアルカノエート（Ａ）、アミド結合を有する化合物（Ｂ）およびペンタエリスリトール（Ｃ）を含有する、脂肪族ポリエステル樹脂組成物であって、前記アミド結合を有する化合物（Ｂ）が、下記一般式：Ｒ１−Ｃ（Ｏ）Ｎ（Ｒ２）２、Ｒ１−Ｃ（Ｏ）ＮＨ−（Ｒ３）−ＮＨＣ（Ｏ）−Ｒ１、Ｒ１−ＮＨＣ（Ｏ）ＮＨ−（Ｒ３）−ＮＨＣ（Ｏ）ＮＨ−Ｒ１、Ｒ１−ＮＨＣ（Ｏ）−Ｒ２、Ｒ１−ＮＨＣ（Ｏ）−（Ｒ３）−Ｃ（Ｏ）ＮＨ−Ｒ１、Ｒ１−Ｃ（Ｏ）ＮＨ−（Ｒ３）−Ｃ（Ｏ）ＮＨ−Ｒ１、Ｒ１−ＮＨＣ（Ｏ）ＮＨ−（Ｒ３）−Ｃ（Ｏ）ＮＨ−Ｒ１、又はＲ１−ＮＨＣ（Ｏ）ＮＨ−（Ｒ３）−ＮＨＣ（Ｏ）−Ｒ１である。【特許請求の範囲】
【請求項１】
ポリヒドロキシアルカノエート（Ａ）、アミド結合を有する化合物（Ｂ）およびペンタエリスリトール（Ｃ）を含有し、
前記アミド結合を有する化合物（Ｂ）が、下記一般式：
Ｒ１−Ｃ（Ｏ）Ｎ（Ｒ２）２、Ｒ１−Ｃ（Ｏ）ＮＨ−（Ｒ３）−ＮＨＣ（Ｏ）−Ｒ１、Ｒ１−ＮＨＣ（Ｏ）ＮＨ−（Ｒ３）−ＮＨＣ（Ｏ）ＮＨ−Ｒ１、Ｒ１−ＮＨＣ（Ｏ）−Ｒ２、Ｒ１−ＮＨＣ（Ｏ）−（Ｒ３）−Ｃ（Ｏ）ＮＨ−Ｒ１、Ｒ１−Ｃ（Ｏ）ＮＨ−（Ｒ３）−Ｃ（Ｏ）ＮＨ−Ｒ１、Ｒ１−ＮＨＣ（Ｏ）ＮＨ−（Ｒ３）−Ｃ（Ｏ）ＮＨ−Ｒ１、若しくはＲ１−ＮＨＣ（Ｏ）ＮＨ−（Ｒ３）−ＮＨＣ（Ｏ）−Ｒ１で表される化合物であるか、又はそれらの組み合わせであり、
式中、各Ｒ１は、独立してＣ６〜Ｃ３０アルキルであり、
各Ｒ２は、独立してＨ又はＣ１〜Ｃ２０アルキルであり、及び
各Ｒ３は、独立してＣ２〜Ｃ１０アルキレンであることを特徴とする、
脂肪族ポリエステル樹脂組成物。
【請求項２】
前記アミド結合を有する化合物（Ｂ）が、ラウリン酸アミド、ミリスチン酸アミド、ステアリン酸アミド、ベヘン酸アミド、及びエルカ酸アミドから選ばれる１種以上であることを特徴とする請求項１に記載の脂肪族ポリエステル樹脂組成物。
【請求項３】
ポリヒドロキシアルカノエート（Ａ）１００重量部に対して、ペンタエリスリトール（Ｃ）が０．０５〜１２重量部であることを特徴とする、請求項１または２に記載の脂肪族ポリエステル樹脂組成物。
【請求項４】
ポリヒドロキシアルカノエート（Ａ）が、下記一般式（１）
［−ＣＨＲ−ＣＨ２−ＣＯ−Ｏ−］  （１）
（式中、ＲはＣｎＨ２ｎ＋１で表されるアルキル基で、ｎは１以上１５以下の整数である。）、
で示される繰り返し単位を含むことを特徴とする請求項１〜３の何れかに記載の脂肪族ポリエステル樹脂組成物。
【請求項５】
ポリヒドロキシアルカノエート（Ａ）が、ポリ（３−ヒドロキシブチレート）単独重合樹脂、ポリ（３−ヒドロキシブチレート−コ−３−ヒドロキシバレレート）共重合樹脂、ポリ（３−ヒドロキシブチレート−コ−３-ヒドロキシバレレート−コ−３-ヒドロキシヘキサノエート）共重合樹脂、ポリ（３−ヒドロキシブチレート−コ−３-ヒドロキシヘキサノエート）共重合樹脂、及びポリ（３−ヒドロキシブチレート−コ−４-ヒドロキシブチレート）共重合樹脂から選択される１種以上であることを特徴とする請求項１〜４の何れかに記載の脂肪族ポリエステル樹脂組成物。
【請求項６】
請求項１〜５の何れかに記載の脂肪族ポリエステル樹脂組成物を成形してなるポリエステル樹脂成形体。
【発明の詳細な説明】
【技術分野】
【０００１】
本発明は、脂肪族ポリエステル樹脂組成物に関するものであり、特に微生物の働きによって分解される生分解性ポリエステル樹脂を、種々の産業用資材として適用するためのポリエステル樹脂組成物およびそれから構成される成形品に関するものである。
【背景技術】
【０００２】
近年、プラスチック廃棄物が、生態系への影響、燃焼時の有害ガス発生、大量の燃焼熱量による地球温暖化等、地球環境への大きな負荷を与える原因となっている問題を解決できるものとして、生分解性プラスチックの開発が盛んになっている。【０００３】
中でも植物由来の生分解性プラスチックを燃焼させた際に出る二酸化炭素は、もともと空気中にあったもので、大気中の二酸化炭素は増加しない。このことをカーボンニュートラルと称し、二酸化炭素削減目標値を課した京都議定書の下、重要視され、積極的な使用が望まれている。【０００４】
最近、生分解性およびカーボンニュートラルの観点から、植物由来のプラスチックとして脂肪族ポリエステル系樹脂が注目されており、特にポリヒドロキシアルカノエート（以下、ＰＨＡと称する場合がある）系樹脂、さらにはＰＨＡ系樹脂の中でもポリ（３−ヒドロキシブチレート）単独重合樹脂（以下、Ｐ３ＨＢと称する場合がある）、ポリ（３−ヒドロキシブチレート−コ−３−ヒドロキシバレレート）共重合樹脂（以下、Ｐ３ＨＢ３ＨＶと称する場合がある）、ポリ（３−ヒドロキシブチレート−コ−３−ヒドロキシヘキサノエート）共重合樹脂（以下、Ｐ３ＨＢ３ＨＨと称する場合がある）、ポリ（３−ヒドロキシブチレート−コ−４−ヒドロキシブチレート）共重合樹脂およびポリ乳酸等が注目されている。【０００５】
しかしながら、前記ＰＨＡ系樹脂は、結晶化速度が遅いことが知られており、そのため、成形加工に際し、加熱溶融後、固化のための冷却時間を長くする必要があり、成形加工性及び生産性が悪い、という問題点がある。【０００６】
このため、従来から、ＰＨＡ系樹脂に、窒化ホウ素、酸化チタン、タルク、層状ケイ酸塩、炭酸カルシウム、塩化ナトリウム、金属リン酸塩などの無機物を配合して結晶化を促進しようとする提案があった。しかし、得られた成形体の引張伸びが低下する、成形体表面外観が悪化する、などの弊害が多く、効果は不十分であった。【０００７】
特許文献１では、ＰＨＡ系樹脂に対しアミド結合を有する化合物を混合することで、ＰＨＡ系樹脂の結晶化を促進することが開示されている。しかしながら、生産性を向上させるために、一層の改善が望まれる。
【先行技術文献】
【特許文献】
【０００８】
【特許文献１】特表２００８−５１３５７８号公報
【発明の概要】
【発明が解決しようとする課題】
【０００９】
本発明は、微生物の働きによって水と二酸化炭素に分解される生分解性ポリエステルの中でも、特にポリヒドロキシアルカノエートの欠点である結晶化の遅さを改善して、射出成形、シート成形などの成形加工における成形加工性を改善し、成形時やペレット生産時に優れた生産性を示す樹脂組成物を提供することを目的とする。
【課題を解決するための手段】
【００１０】
本発明者らは、結晶化の遅いポリヒドロキシアルカノエートに、アミド結合を有する化合物とペンタエリスリトールとを配合することで、ポリヒドロキシアルカノエートの結晶化を促進することができ、成形加工性及び生産性が改善されることを見出し、本発明を完成するに至った。【００１１】
すなわち、本発明は、ポリヒドロキシアルカノエート（Ａ）、アミド結合を有する化合物（Ｂ）およびペンタエリスリトール（Ｃ）を含有し、
前記アミド結合を有する化合物（Ｂ）が、下記一般式：
Ｒ１−Ｃ（Ｏ）Ｎ（Ｒ２）２、Ｒ１−Ｃ（Ｏ）ＮＨ−（Ｒ３）−ＮＨＣ（Ｏ）−Ｒ１、Ｒ１−ＮＨＣ（Ｏ）ＮＨ−（Ｒ３）−ＮＨＣ（Ｏ）ＮＨ−Ｒ１、Ｒ１−ＮＨＣ（Ｏ）−Ｒ２、Ｒ１−ＮＨＣ（Ｏ）−（Ｒ３）−Ｃ（Ｏ）ＮＨ−Ｒ１、Ｒ１−Ｃ（Ｏ）ＮＨ−（Ｒ３）−Ｃ（Ｏ）ＮＨ−Ｒ１、Ｒ１−ＮＨＣ（Ｏ）ＮＨ−（Ｒ３）−Ｃ（Ｏ）ＮＨ−Ｒ１、若しくはＲ１−ＮＨＣ（Ｏ）ＮＨ−（Ｒ３）−ＮＨＣ（Ｏ）−Ｒ１で表される化合物であるか、又はそれらの組み合わせであり、
式中、各Ｒ１は、独立してＣ６〜Ｃ３０アルキルであり、
各Ｒ２は、独立してＨ又はＣ１〜Ｃ２０アルキルであり、及び
各Ｒ３は、独立してＣ２〜Ｃ１０アルキレンであることを特徴とする、
脂肪族ポリエステル樹脂組成物に関する。【００１２】
好ましくは、前記アミド結合を有する化合物（Ｂ）が、ラウリン酸アミド、ミリスチン酸アミド、ステアリン酸アミド、ベヘン酸アミド、及びエルカ酸アミドから選ばれる１種以上である。【００１３】
好ましくは、ポリヒドロキシアルカノエート（Ａ）１００重量部に対して、ペンタエリスリトール（Ｃ）が０．０５〜１２重量部である。【００１４】
好ましくは、ポリヒドロキシアルカノエート（Ａ）が、下記一般式（１）
［−ＣＨＲ−ＣＨ２−ＣＯ−Ｏ−］  （１）
（式中、ＲはＣｎＨ２ｎ＋１で表されるアルキル基で、ｎは１以上１５以下の整数である。）、
で示される繰り返し単位を含む。【００１５】
好ましくは、ポリヒドロキシアルカノエート（Ａ）が、ポリ（３−ヒドロキシブチレート）単独重合樹脂、ポリ（３−ヒドロキシブチレート−コ−３−ヒドロキシバレレート）共重合樹脂、ポリ（３−ヒドロキシブチレート−コ−３-ヒドロキシバレレート−コ−３-ヒドロキシヘキサノエート）共重合樹脂、ポリ（３−ヒドロキシブチレート−コ−３-ヒドロキシヘキサノエート）共重合樹脂、及びポリ（３−ヒドロキシブチレート−コ−４-ヒドロキシブチレート）共重合樹脂から選択される１種以上である。【００１６】
また本発明は、前記脂肪族ポリエステル樹脂組成物を成形してなるポリエステル樹脂成形体にも関する。
【発明の効果】
【００１７】
本発明の樹脂組成物によれば、ポリヒドロキシアルカノエートの結晶化の遅さを改善して、射出成形、シート形成などの成形加工における成形加工性を改善し、かつ、成形時及びペレット生産時における生産性を改善することができる。
【発明を実施するための形態】
【００１８】
以下、本発明について、さらに詳細に説明する。
【００１９】
本発明の脂肪族ポリエステル樹脂組成物は、ＰＨＡ（Ａ）と、アミド結合を有する化合物（Ｂ）と、ペンタエリスリトール（Ｃ）とを含有することを特徴とする。
【００２０】
［ポリヒドロキシアルカノエート（Ａ）］
本発明において、ＰＨＡ（Ａ）は、一般式  ：［−ＣＨＲ−ＣＨ２−ＣＯ−Ｏ−］で示される繰り返し単位を含む脂肪族ポリエステル樹脂である。
【００２１】
本発明に用いるＰＨＡ（Ａ）は、式（１）  ：［−ＣＨＲ−ＣＨ２−ＣＯ−Ｏ−］（式中、ＲはＣｎＨ２ｎ＋１で表されるアルキル基で、ｎは１以上１５以下の整数である。）で示される繰り返し単位を含む脂肪族ポリエステルであることが好ましい。
【００２２】
特に、成形加工性および成形体物性の観点から、３−ヒドロキシブチレート単位、３−ヒドロキシバレレート単位、３−ヒドロキシヘキサノエート単位、または４−ヒドロキシブチレート単位が含まれていることが好ましい。
【００２３】
さらに、ＰＨＡ（Ａ）は、３−ヒドロキシブチレートが８０モル％以上からなる重合樹脂であることが好ましく、より好ましくは８５モル％以上からなる重合樹脂であり、微生物によって生産された物が好ましい。具体例としては、ポリ（３−ヒドロキシブチレート）単独重合樹脂、ポリ（３−ヒドロキシブチレート−コ−３−ヒドロキシプロピオネート）共重合樹脂、ポリ（３−ヒドロキシブチレート−コ−３−ヒドロキシバレレート）共重合樹脂、ポリ（３−ヒドロキシブチレート−コ−３-ヒドロキシバレレート−コ−３-ヒドロキシヘキサノエート）共重合樹脂、ポリ（３−ヒドロキシブチレート−コ−３−ヒドロキシヘキサノエート）共重合樹脂、ポリ（３−ヒドロキシブチレート−コ−３−ヒドロキシヘプタノエート）共重合樹脂、ポリ（３−ヒドロキシブチレート−コ−３−ヒドロキシオクタノエート）共重合樹脂、ポリ（３−ヒドロキシブチレート−コ−３−ヒドロキシノナノエート）共重合樹脂、ポリ（３−ヒドロキシブチレート−コ−３−ヒドロキシデカノエート）共重合樹脂、ポリ（３−ヒドロキシブチレート−コ−３−ヒドロキシウンデカノエート）共重合樹脂、ポリ（３−ヒドロキシブチレート−コ−４−ヒドロキシブチレート）共重合樹脂等が挙げられる。
【００２４】
特に、成形加工性および成形体物性の観点から、ポリ（３−ヒドロキシブチレート）単独重合樹脂、ポリ（３−ヒドロキシブチレート−コ−３−ヒドロキシバレレート）共重合樹脂、ポリ（３−ヒドロキシブチレート−コ−３-ヒドロキシバレレート−コ−３-ヒドロキシヘキサノエート）共重合樹脂、ポリ（３−ヒドロキシブチレート−コ−３−ヒドロキシヘキサノエート）共重合樹脂、及びポリ（３−ヒドロキシブチレート−コ−４−ヒドロキシブチレート）共重合樹脂が好適に使用し得る。
【００２５】
前記ＰＨＡ（Ａ）において、３−ヒドロキシブチレート（以下、３ＨＢと称する場合がある）と、共重合している３−ヒドロキシバレレート（以下、３ＨＶと称する場合がある）や、３−ヒドロキシヘキサノエート（以下、３ＨＨと称する場合がある）や、４−ヒドロキシブチレート（以下、４ＨＢと称する場合がある）等のコモノマーとの構成比、即ち共重合樹脂中のモノマー比率としては、成形加工性および成形体品質等の観点から、３−ヒドロキシブチレート／コモノマー＝９７／３〜８０／２０（モル％／モル％）であることが好ましく、９５／５〜８５／１５（モル％／モル％）であることがより好ましい。コモノマー比率が３モル％未満であると、成形加工温度と熱分解温度が近接するため成形加工し難い場合がある。コモノマー比率が２０モル％を超えると、ＰＨＡ（Ａ）の結晶化が遅くなるため生産性が悪化する場合がある。
【００２６】
前記ＰＨＡ（Ａ）の共重合樹脂中の各モノマー比率は、以下のようにガスクロマトグラフィーによって測定できる。乾燥ＰＨＡ約２０ｍｇに、２ｍｌの硫酸／メタノール混液（１５／８５（重量比））と２ｍｌのクロロホルムを添加して密栓し、１００℃で１４０分間加熱して、ＰＨＡ分解物のメチルエステルを得る。冷却後、これに１．５ｇの炭酸水素ナトリウムを少しずつ加えて中和し、炭酸ガスの発生が止まるまで放置する。４ｍｌのジイソプロピルエーテルを添加してよく混合した後、上清中のＰＨＡ分解物のモノマーユニット組成をキャピラリーガスクロマトグラフィーにより分析することにより、共重合樹脂中の各モノマー比率を求められる。
【００２７】
前記ガスクロマトグラフとしては、島津製作所社製「ＧＣ−１７Ａ」を用い、キャピラリーカラムにはＧＬサイエンス社製「ＮＥＵＴＲＡ  ＢＯＮＤ−１」（カラム長：２５ｍ、カラム内径：０．２５ｍｍ、液膜厚：０．４μｍ）を用いる。キャリアガスとしてＨｅを用い、カラム入口圧を１００ｋＰａとし、サンプルは１μｌ注入する。温度条件は、８℃／分の速度で初発温度１００℃から２００℃まで昇温し、さらに２００〜２９０℃まで３０℃／分の速度で昇温する。
【００２８】
本発明のＰＨＡ（Ａ）の重量平均分子量（以下、Ｍｗと称する場合がある）は、２０万〜２５０万が好ましく、２５万〜２００万がより好ましく、３０万〜１００万がさらに好ましい。重量平均分子量が２０万未満では、機械物性等が劣る場合があり、２５０万を超えると、成形加工が困難となる場合がある。
【００２９】
前記重量平均分子量の測定方法は、ゲル浸透クロマトグラフィー（ＧＰＣ）（昭和電工社製「Ｓｈｏｄｅｘ  ＧＰＣ−１０１」）を用い、カラムにポリスチレンゲル（昭和電工社製「Ｓｈｏｄｅｘ  Ｋ−８０４」）を用い、クロロホルムを移動相とし、ポリスチレン換算した場合の分子量として求めることができる。この際、検量線は重量平均分子量３１４００、１９７０００、６６８０００、１９２００００のポリスチレンを使用して作成する。
【００３０】
なお、前記ＰＨＡは、例えば、Ａｌｃａｌｉｇｅｎｅｓ  ｅｕｔｒｏｐｈｕｓにＡｅｒｏｍｏｎａｓ  ｃａｖｉａｅ由来のＰＨＡ合成酵素遺伝子を導入したＡｌｃａｌｉｇｅｎｅｓ  ｅｕｔｒｏｐｈｕｓ  ＡＣ３２株（ブダペスト条約に基づく国際寄託、国際寄託当局：独立行政法人産業技術総合研究所特許生物寄託センター（日本国茨城県つくば市東１丁目１番地１中央第６）、原寄託日：平成８年８月１２日、平成９年８月７日に移管、寄託番号ＦＥＲＭ  ＢＰ−６０３８（原寄託ＦＥＲＭ  Ｐ−１５７８６より移管））（Ｊ．Ｂａｃｔｅｒｉｏｌ．，１７９，４８２１（１９９７））等の微生物によって産生される。
【００３１】
［アミド結合を有する化合物（Ｂ）］
本発明に用いるアミド結合を有する化合物（Ｂ）は、下記一般式：
Ｒ１−Ｃ（Ｏ）Ｎ（Ｒ２）２、Ｒ１−Ｃ（Ｏ）ＮＨ−（Ｒ３）−ＮＨＣ（Ｏ）−Ｒ１、Ｒ１−ＮＨＣ（Ｏ）ＮＨ−（Ｒ３）−ＮＨＣ（Ｏ）ＮＨ−Ｒ１、Ｒ１−ＮＨＣ（Ｏ）−Ｒ２、Ｒ１−ＮＨＣ（Ｏ）−（Ｒ３）−Ｃ（Ｏ）ＮＨ−Ｒ１、Ｒ１−Ｃ（Ｏ）ＮＨ−（Ｒ３）−Ｃ（Ｏ）ＮＨ−Ｒ１、Ｒ１−ＮＨＣ（Ｏ）ＮＨ−（Ｒ３）−Ｃ（Ｏ）ＮＨ−Ｒ１、Ｒ１−ＮＨＣ（Ｏ）ＮＨ−（Ｒ３）−ＮＨＣ（Ｏ）−Ｒ１のいずれかで表される化合物である。これらの化合物は単独で用いても良く、組み合わせて使用してもよい。
【００３２】
各Ｒ１は、独立してＣ６〜Ｃ３０アルキルであり、好ましくはＣ１２〜Ｃ２２アルキルである。各Ｒ２は、独立してＨ又はＣ１〜Ｃ２０アルキルであり、好ましくはＨ又はＣ１〜Ｃ６アルキルであり、より好ましくはＨである。各Ｒ３は、独立してＣ２〜Ｃ１０アルキレンであり、好ましくはＣ２〜Ｃ６アルキレンである。ここで上記アルキル基またはアルキレン基は飽和であってもよいし、不飽和であってもよい。
【００３３】
なかでも、ポリヒドロキシアルカノエート（Ａ）との親和性の観点から、Ｒ１−Ｃ（Ｏ）ＮＨ２で表される化合物が好ましい。具体的には、ラウリン酸アミド、ミリスチン酸アミド、ステアリン酸アミド、ベヘン酸アミド、及びエルカ酸アミドが挙げられる。
【００３４】
本発明で用いられるアミド結合を有する化合物（Ｂ）の量は、ポリヒドロキシアルカノエート（Ａ）の結晶化を促進できれば特に制限されない。しかし、結晶核剤としての効果を得るためには、アミド結合を有する化合物（Ｂ）の含有量の下限値は、ポリヒドロキシアルカノエート（Ａ）の含有量１００重量部に対して、好ましくは０．０１重量部であり、より好ましくは０．０５重量部であり、更に好ましくは０．１重量部である。また、アミド結合を有する化合物（Ｂ）の量が多すぎると、溶融加工時の粘度が下がってしまい、加工し難くなる場合があるため、アミド結合を有する化合物（Ｂ）の含有量の上限値は、ポリヒドロキシアルカノエート（Ａ）の含有量１００重量部に対して、好ましくは１０重量部であり、より好ましくは７重量部であり、更に好ましくは５重量部である。
【００３５】
［ペンタエリスリトール（Ｃ）］
本発明の脂肪族ポリエステル樹脂組成物ではポリヒドロキシアルカノエート（Ａ）の結晶核剤としてペンタエリスリトール（Ｃ）が用いられる。
【００３６】
ペンタエリスリトール（Ｃ）とは、下記式（２）
【００３７】
【化１】
2014068943.tif 000002
で示される化合物である。多価アルコール類の一種であり、融点２６０．５℃の白色結晶の有機化合物である。ペンタエリスリトール（Ｃ）は糖アルコールに分類されるが、天然物由来ではなく、アセトアルデヒドとホルムアルデヒドを塩基性環境下で縮合して合成することができる。
【００３８】
本発明で用いられるペンタエリスリトール（Ｃ）は通常、一般に入手可能であるものであれば特に制限されず、試薬品あるいは工業品を使用し得る。試薬品としては、和光純薬工業株式会社、シグマ・アルドリッチ社、東京化成工業株式会社やメルク社などが挙げられ、工業品であれば、広栄化学工業株式会社品（商品名：ペンタリット）や東洋ケミカルズ株式会社品などを挙げることができるが、これらに限定されるものではない。
【００３９】
一般に入手できる試薬品や工業品の中には不純物として、ペンタエリスリトール（Ｃ）が脱水縮合して生成するジペンタエリスリトールやトリペンタエリスリトールなどのオリゴマーが含まれているものがある。上記オリゴマーはポリヒドロキシアルカノエート（Ａ）の結晶化には効果を有しないが、ペンタエリスリトール（Ｃ）の結晶化効果を阻害しない。従い、オリゴマーが含まれていても構わない。
【００４０】
本発明で用いられるペンタエリスリトール（Ｃ）の量は、ポリヒドロキシアルカノエート（Ａ）の結晶化を促進できれば特に制限されない。しかし、ペンタエリスリトール（Ｃ）の結晶核剤としての効果を得るためには、ペンタエリスリトール（Ｃ）の含有量の下限値は、ポリヒドロキシアルカノエート（Ａ）の含有量１００重量部に対して、好ましくは０．０５重量部であり、より好ましくは０．１重量部であり、更に好ましくは０．５重量部である。また、ペンタエリスリトール（Ｃ）の量が多すぎると、溶融加工時の粘度が下がってしまい、加工し難くなる場合があるため、ペンタエリスリトール（Ｃ）の含有量の上限値は、ポリヒドロキシアルカノエート（Ａ）の含有量１００重量部に対して、好ましくは１２重量部であり、より好ましくは１０重量部であり、更に好ましくは８重量部である。
【００４１】
［脂肪族ポリエステル樹脂組成物］
本発明の脂肪族ポリエステル樹脂組成物は、ポリヒドロキシアルカノエート単独、ポリヒドロキシアルカノエートとアミド化合物を含む樹脂組成物、あるいは、ポリヒドロキシアルカノエートとペンタエリスリトール以外の糖アルコール化合物を含む樹脂組成物に比べて、加工時の樹脂組成物の結晶化が幅広い加工条件で安定して進行する点で優れているので以下に示すような利点がある。
【００４２】
ポリヒドロキシアルカノエートの中でも、ポリ（３−ヒドロキシブチレート−コ−３−ヒドロキシヘキサノエート）（Ｐ３ＨＢ３ＨＨ）や、ポリ（３−ヒドロキシブチレート−コ−３−ヒドロキシバレレート）（Ｐ３ＨＢ３ＨＶ）などは、加熱溶融後に冷却して結晶化させる際、結晶化の進行は溶融時の樹脂温度の影響を受ける。すなわち、溶融時の樹脂温度が高いほど結晶化が進行し難くなる傾向がある。例えば、Ｐ３ＨＢ３ＨＨは、溶融時の樹脂温度が樹脂の融点から１７０℃程度の温度の場合では、溶融時の樹脂温度が高いほど冷却時の樹脂の結晶化は進み難くなる傾向がある。また溶融時の樹脂温度が１８０℃程度以上の温度の場合では、冷却時の結晶化が数時間に渡って進行する傾向が有る。したがって、良好に成形加工を行なうためには、溶融時の樹脂温度を１７０℃〜１８０℃程度の温度範囲に制御しなければならないが、一般的な成形加工では溶融時の樹脂温度は均一でないため、上記の温度範囲で制御することは非常に困難である。
【００４３】
本発明の脂肪族ポリエステル樹脂組成物の結晶化は、樹脂の溶融時の幅広い温度範囲に対して安定的に進行する。すなわち、溶融時の樹脂温度が樹脂の融点以上から１９０℃程度の温度範囲の場合であっても結晶化が安定的に早く進むため、本発明の樹脂組成物は、幅広い加工条件に対して優れた加工特性を有している。尚、溶融時の樹脂温度が２００℃以上の温度で溶融加工する事は、熱劣化の観点で好ましくない。
【００４４】
また、ポリヒドロキシアルカノエート（Ａ）の結晶化の進行は冷却温度にも依存している。例えば、Ｐ３ＨＢ３ＨＨは、加熱溶融後の冷却温度が５０〜７０℃で最も結晶化が進行する傾向があり、冷却温度が５０℃より低い、または７０℃より高い場合は、結晶化が進行しにくくなる傾向がある。一般的な成形加工では金型温度が冷却温度に相関し、金型温度を上記温度範囲、すなわち５０℃〜７０℃の範囲で制御しなければならないが、金型温度を均一に制御するためには、金型の構造や形状を緻密に設計する必要が有り、非常に困難である。
【００４５】
本発明の脂肪族ポリエステル樹脂組成物の結晶化は、溶融後の樹脂の幅広い冷却温度範囲に対して安定的に進行する。すなわち、加熱溶融後の冷却温度が２０℃〜８０℃の温度範囲の場合であっても結晶化が安定的に早く進むため、本発明の樹脂組成物は、幅広い加工条件に対して優れた加工特性を有している。
【００４６】
本発明の脂肪族ポリエステル樹脂組成物は、従来のポリヒドロキシアルカノエート単独、ポリヒドロキシアルカノエートとアミド化合物を含む樹脂組成物、あるいは、ポリヒドロキシアルカノエートとペンタエリスリトール以外の糖アルコール化合物を含む樹脂組成物では得られなかった、上記のような利点を有するので、溶融時の樹脂温度や金型などの冷却温度を幅広く設定できる点で、優れた加工特性を有している。
【００４７】
本発明の脂肪族ポリエステル樹脂組成物には、結晶化が安定的に早く進行することによって、以下に記すような特性が発現される。
【００４８】
例えば、Ｐ３ＨＢ３ＨＨは、成形時に十分に結晶化が進行しないため、成形後も徐々に結晶化が進行し球晶が成長するため、機械物性が経時変化し、成形品が徐々に脆化してしまう傾向があった。ところが、本発明の脂肪族ポリエステル樹脂組成物は、成形直後に多数の微結晶が生成するので、成形後には球晶が成長し難くなり、成形品の脆化も抑制されるため、製品の品質安定性の点で優れている。
【００４９】
また、射出成形用の成形金型のキャビティ部のあわせ部（例えば、パーティングライン部、インサート部、スライドコア摺動部など）には、隙間があり、射出成形時に、その隙間に溶融した樹脂が入り込んでできる「バリ」が成形品に付着してしまう。ポリヒドロキシアルカノエートは、結晶化の進行が遅く樹脂が流動性を有する時間が長いため、バリが起こり易く、成形品の後処理に多大な労力を要する。ところが、本発明の脂肪族ポリエステル樹脂組成物では結晶化が早いのでバリができ難く、成形品の後処理の労力を低減できるため、実用上好ましい。
【００５０】
本発明にかかる脂肪族ポリエステル樹脂組成物は、ポリヒドロキシアルカノエート（Ａ）の融点以上にまで加熱し混錬できる装置であれば公知の溶融混錬機により容易に製造できる。例えば、ポリヒドロキシアルカノエート（Ａ）とアミド結合を有する化合物（Ｂ）とペンタエリスリトール（Ｃ）と、さらに必要であれば他の成分とを押出機、ロールミル、バンバリーミキサーなどにより溶融混練してペレット状とした後、成形に供する方法、アミド結合を有する化合物（Ｂ）とペンタエリスリトール（Ｃ）の高濃度のマスターバッチを予め調製しておき、これをポリヒドロキシアルカノエート（Ａ）に所望の割合で溶融混錬して成形に供する方法、などが利用できる。ペンタエリスリトール（Ｃ）とポリヒドロキシアルカノエート（Ａ）とアミド結合を有する化合物（Ｂ）は混錬機に同時に添加してもよいし、あるいは先にポリヒドロキシアルカノエート（Ａ）を溶融させた後アミド結合を有する化合物（Ｂ）とペンタエリスリトール（Ｃ）を添加してもかまわない。
【００５１】
本発明における脂肪族ポリエステル樹脂組成物は、本発明の効果を阻害しない範囲において、各種添加剤を含有しても良い。ここで添加剤とは、たとえば、滑剤、ペンタエリスリトール（Ｃ）及びアミド結合を有する化合物（Ｂ）以外の結晶核剤、可塑剤、加水分解抑制剤、酸化防止剤、離形剤、紫外線吸収剤、染料、顔料などの着色剤、無機充填剤等を目的に応じて使用できるが、それらの添加剤は、生分解性を有することが好ましい。
【００５２】
他の添加剤としては、炭素繊維等の無機繊維や、人毛、羊毛等の有機繊維が挙げられる。また、竹繊維、パルプ繊維、ケナフ繊維や、類似の他の植物代替種、アオイ科フヨウ属１年草植物、シナノキ科一年草植物等の天然繊維も使用することが出来る。二酸化炭素削減の観点からは、植物由来の天然繊維が好ましく、特に、ケナフ繊維が好ましい。
【００５３】
［脂肪族ポリエステル樹脂組成物からなる成形体］
本発明の脂肪族ポリエステル樹脂組成物からなる成形体の製造方法を以下に例示する。
【００５４】
まず、ＰＨＡ（Ａ）、アミド結合（Ｂ）を有する化合物およびペンタエリスリトール（Ｃ）、さらには必要に応じて、前記各種添加剤を押出機、ニーダー、バンバリーミキサー、ロールなどを用いて溶融混練して、脂肪族ポリエステル樹脂組成物を作製し、それをストランド状に押し出してからカットして、円柱状、楕円柱状、球状、立方体状、直方体状などの粒子形状の脂肪族ポリエステル樹脂組成物からなるペレットを得る。
【００５５】
前記において、ＰＨＡ（Ａ）を溶融混練する温度は、使用するＰＨＡ（Ａ）の融点、溶融粘度等によるため一概には規定できないが、溶融混練物のダイス出口での樹脂温度が１４０〜２００℃であることが好ましく、１５０〜１９５℃であることがより好ましく、１６０〜１９０℃がさらに好ましい。溶融混練物の樹脂温度が１４０℃未満であると、混練が不十分となる場合があり、２００℃を超えるとＰＨＡ（Ａ）が熱分解する場合がある。
【００５６】
前記方法によって作製されたペレットを、４０〜８０℃で十分に乾燥させて水分を除去した後、公知の成形加工方法で成形加工でき、任意の成形体を得ることができる。成形加工方法としては、例えば、フィルム成形、シート成形、射出成形、ブロー成形、ブロー成形、繊維の紡糸、押出発泡、ビーズ発泡等が挙げられる。
【００５７】
シート成形体の製造方法としては、例えば、Ｔダイ押出し成形、カレンダー成形、ロール成形が挙げられる。ただし、シート成形法はこれらに限定されるものではない。シート成形時の成形温度は１４０〜１９０℃が好ましい。また、本発明の脂肪族ポリエステル樹脂組成物から得られたシートは、加熱による熱成形、真空成形、プレス成形、シートブロー成形が可能である。
【００５８】
射出成形体の製造方法としては、例えば、熱可塑性樹脂を成形する場合に一般的に採用される射出成形法、ガスアシスト成形法、射出圧縮成形法等の射出成形法を採用することができる。また、その他目的に合わせて、上記の方法以外でもインモールド成形法、ガスプレス成形法、２色成形法、サンドイッチ成形法、ＰＵＳＨ−ＰＵＬＬ、ＳＣＯＲＩＭ等を採用することもできる。ただし、射出成形法はこれらに限定されるものではない。射出成形時の成形温度は１４０〜１９０℃が好ましく、金型温度は２０〜８０℃が好ましく、３０〜７０℃であることがより好ましい。
【００５９】
本発明の成形体は、農業、漁業、林業、園芸、医学、衛生品、食品産業、衣料、非衣料、包装、自動車、建材、その他の分野に好適に用いることができる。
【実施例】
【００６０】
以下、実施例により本発明を具体的に説明するが、本発明は、これらの実施例によりその技術的範囲を限定されるものではない。【００６１】
・ポリヒドロキシアルカノエート原料Ａ１：製造例１で得られたものを用いた。【００６２】
＜製造例１＞
培養生産にはＫＮＫ−００５株（米国特許第７３８４７６６号明細書を参照）を用いた。【００６３】
種母培地の組成は１ｗ／ｖ％  Ｍｅａｔ−ｅｘｔｒａｃｔ、１ｗ／ｖ％ Ｂａｃｔｏ−Ｔｒｙｐｔｏｎｅ、０．２ｗ／ｖ％  Ｙｅａｓｔ−ｅｘｔｒａｃｔ、０．９ｗ／ｖ％  Ｎａ２ＨＰＯ４・１２Ｈ２Ｏ、０．１５ｗ／ｖ％  ＫＨ２ＰＯ４、（ｐＨ６．８）とした。【００６４】
前培養培地の組成は１．１ｗ／ｖ％  Ｎａ２ＨＰＯ４・１２Ｈ２Ｏ、０．１９ｗ／ｖ％  ＫＨ２ＰＯ４、１．２９ｗ／ｖ％  （ＮＨ４）２ＳＯ４、０．１ｗ／ｖ％  ＭｇＳＯ４・７Ｈ２Ｏ、０．５ｖ／ｖ％  微量金属塩溶液（０．１Ｎ塩酸に１．６ｗ／ｖ％  ＦｅＣｌ３・６Ｈ２Ｏ、１ｗ／ｖ％  ＣａＣｌ２・２Ｈ２Ｏ、０．０２ｗ／ｖ％  ＣｏＣｌ２・６Ｈ２Ｏ、０．０１６ｗ／ｖ％  ＣｕＳＯ４・５Ｈ２Ｏ、０．０１２ｗ／ｖ％  ＮｉＣｌ２・６Ｈ２Ｏを溶かしたもの）、とした。炭素源はパーム油を１０ｇ／Ｌの濃度で一括添加した。【００６５】
ＰＨＡ生産培地の組成は０．３８５ｗ／ｖ％  Ｎａ２ＨＰＯ４・１２Ｈ２Ｏ、０．０６７ｗ／ｖ％  ＫＨ２ＰＯ４、０．２９１ｗ／ｖ％  （ＮＨ４）２ＳＯ４、０．１ｗ／ｖ％
ＭｇＳＯ４・７Ｈ２Ｏ、０．５ｖ／ｖ％  微量金属塩溶液（０．１Ｎ  塩酸に１．６ｗ／ｖ％  ＦｅＣｌ３・６Ｈ２Ｏ、１ｗ／ｖ％  ＣａＣｌ２・２Ｈ２Ｏ、０．０２ｗ／ｖ％
ＣｏＣｌ２・６Ｈ２Ｏ、０．０１６ｗ／ｖ％  ＣｕＳＯ４・５Ｈ２Ｏ、０．０１２ｗ／ｖ％  ＮｉＣｌ２・６Ｈ２Ｏを溶かしたもの）、０．０５ｗ／ｖ％  ＢＩＯＳＰＵＲＥＸ２００Ｋ（消泡剤：コグニスジャパン社製）とした。【００６６】
まず、ＫＮＫ−００５株のグリセロールストック（５０μｌ）を種母培地（１０ｍｌ）に接種して２４時間培養し種母培養を行なった。次に種母培養液を１．８Ｌの前培養培地を入れた３Ｌジャーファーメンター（丸菱バイオエンジ製ＭＤＬ−３００型）に１．０ｖ／ｖ％接種した。運転条件は、培養温度３３℃、攪拌速度５００ｒｐｍ、通気量１．８Ｌ／ｍｉｎとし、ｐＨは６．７〜６．８の間でコントロールしながら２８時間培養し、前培養を行なった。ｐＨコントロールには１４％水酸化アンモニウム水溶液を使用した。【００６７】
次に、前培養液を６Ｌの生産培地を入れた１０Ｌジャーファーメンター（丸菱バイオエンジ製ＭＤＳ−１０００型）に１．０ｖ／ｖ％接種した。運転条件は、培養温度２８℃、攪拌速度４００ｒｐｍ、通気量６．０Ｌ／ｍｉｎとし、ｐＨは６．７から６．８の間でコントロールした。ｐＨコントロールには１４％水酸化アンモニウム水溶液を使用した。炭素源としてパーム油を使用した。培養は６４時間行い、培養終了後、遠心分離によって菌体を回収、メタノールで洗浄、凍結乾燥し、乾燥菌体重量を測定した。【００６８】
得られた乾燥菌体１ｇに１００ｍｌのクロロホルムを加え、室温で一昼夜攪拌して、菌体内のＰＨＡを抽出した。菌体残渣をろ別後、エバポレーターで総容量が３０ｍｌになるまで濃縮後、９０ｍｌのヘキサンを徐々に加え、ゆっくり攪拌しながら、１時間放置した。析出したＰＨＡをろ別後、５０℃で３時間真空乾燥し、ＰＨＡを得た。得られたＰＨＡの３ＨＨ組成分析は以下のようにガスクロマトグラフィーによって測定した。乾燥ＰＨＡ２０ｍｇに２ｍｌの硫酸−メタノール混液（１５：８５）と２ｍｌのクロロホルムを添加して密栓し、１００℃で１４０分間加熱して、ＰＨＡ分解物のメチルエステルを得た。冷却後、これに１．５ｇの炭酸水素ナトリウムを少しずつ加えて中和し、炭酸ガスの発生がとまるまで放置した。４ｍｌのジイソプロピルエーテルを添加してよく混合した後、遠心して、上清中のポリエステル分解物のモノマーユニット組成をキャピラリーガスクロマトグラフィーにより分析した。ガスクロマトグラフは島津製作所ＧＣ−１７Ａを用い、キャピラリーカラムはＧＬサイエンス社製ＮＥＵＴＲＡ  ＢＯＮＤ−１（カラム長２５ｍ、カラム内径０．２５ｍｍ、液膜厚０．４μｍ）を用いた。キャリアガスとしてＨｅを用い、カラム入口圧１００ｋＰａとし、サンプルは１μlを注入した。温度条件は、初発温度１００から２００℃まで８℃／分の速度で昇温、さらに２００から２９０℃まで３０℃／分の速度で昇温した。上記条件にて分析した結果、化学式（１）に示すようなＰＨＡ、ポリ（３−ヒドロキシブチレート−コ−３−ヒドロキシヘキサノエート）（ＰＨＢＨ）であった。３−ヒドロキシヘキサノエート（３ＨＨ）組成は５．６モル％（３ＨＢ組成は、９４．４モル％）であった。【００６９】
培養後、培養液から国際公開第２０１０／０６７５４３号に記載の方法にてＰＨＢＨを得た。ＧＰＣで測定した重量平均分子量Ｍｗは６０万であった。【００７０】
・ポリヒドロキシアルカノエート原料Ａ２：製造例２で得られたものを用いた。【００７１】
＜製造例２＞
ＫＮＫ−００５株の代わりにＫＮＫ−６３１株（国際公開第２００９／１４５１６４号参照）を用いた他は、製造例１と同様にしてポリヒドロキシアルカノエート原料Ａ２、ＰＨＢＨを得た。重量平均分子量Ｍｗは６２万、３ＨＨ組成は７．８モル％（３ＨＢ組成は、９２．２モル％）であった。【００７２】
・ポリヒドロキシアルカノエート原料Ａ３：製造例３で得られたものを用いた。【００７３】
＜製造例３＞
ＫＮＫ−６３１株および炭素源としてパーム核油を用いた以外は、製造例１と同様の方法でポリヒドロキシアルカノエート原料Ａ３、ＰＨＢＨを得た。重量平均分子量Ｍｗは６５万、３ＨＨ組成は１１．４モル％（３ＨＢ組成は、８８．６モル％）であった。【００７４】
・ポリヒドロキシアルカノエート原料Ａ４：シグマ・アルドリッチ社製のポリ（３−ヒドロキシブチレート−コ−３−ヒドロキシバレレート）を用いた（３−ヒドロキシバレレート（３ＨＶ）組成は５モル％、３ＨＢ組成は、９５モル％）。【００７５】
・アミド結合を有する化合物：以下の市販品を用いた。
・原料Ｂ１：日本精化社製  ＢＮＴ２２Ｈ（ベヘン酸アミド）
・原料Ｂ２：日本精化社製  ニュートロン−２（ステアリン酸アミド）
【００７６】
＜実施例１〜７＞
（脂肪族ポリエステル樹脂組成物の製造）
ポリヒドロキシアルカノエート原料Ａ１、アミド結合を有する化合物原料Ｂ１またはＢ２およびペンタエリスリトール（和光純薬工業株式会社製）を、表１に示した配合比率（以下、表中の配合比は、重量部を示す）で、同方向噛合型２軸押出機（日本製鋼社製：ＴＥＸ３０）を用いて、設定温度１２０〜１４０℃、スクリュー回転数１００ｒｐｍで溶融混錬し、脂肪族ポリエステル樹脂組成物を得た。当該脂肪族ポリエステル樹脂組成物をダイスからストランド状に引き取り、ペレット状にカットした。このとき、ダイス出口での樹脂温は、アミド結合を有する化合物やペンタエリスリトールの配合量によって異なるが、１６５〜１９０℃であった。【００７７】
（射出成形品の離型に要する離型時間）
得られたペレットを原料として、射出成形機（日精樹脂工業社製：ＦＮ１０００）を用い、成形機のシリンダー設定温度は１３０〜１６０℃、金型の設定温度は５０℃で、１５０ｍｍ×１５０ｍｍ×２ｍｍ厚の平板状の試験片を成形した。射出時の樹脂温度は射出した溶融樹脂を、また、金型温度は金型の表面を、Ｋ型熱電対で直接接触させて測定した。【００７８】
上記金型内に溶融した樹脂を射出した後、金型を開いて突き出しピンによって試験片を変形させることなく突き出し、金型から離型させることができるまでに要する時間を離型時間とした。離型時間が短いほど結晶化が早く、成形加工性が良好であることを示す。【００７９】
＜比較例１〜４＞
表１に示した配合比で、実施例１〜７と同様の方法で、脂肪族ポリエステル樹脂組成物のペレットを作製し、射出成形の離型時間を測定した。結果は表１に示した。【００８０】
【表１】
2014068943.tif 000003
１５０ｍｍ×１５０ｍｍ×２ｍｍ厚の金型に溶融樹脂を流し入れようとすると、樹脂の射出時にかなりの剪断力がかかるので剪断発熱が起こり、設定温度に比べて実際の樹脂温度はかなり高くなる。表１の各比較例に示すように樹脂温度が１８０℃程度にまで高温になると、離型時間はおおよそ５０秒以上も要した。それに対して、表１の各実施例のようにペンタエリスリトールを併用すると、剪断発熱で樹脂温度が比較例と同程度に高まっているにもかかわらず、離型時間は短くなった。以上より、ペンタエリスリトールを併用することで、結晶化が早く、成形加工性に優れることがわかる。【００８１】
＜実施例８〜１４＞
（脂肪族ポリエステル樹脂組成物の製造）
表２に示した配合比で、同方向噛合型２軸押出機（日本製鋼社製：ＴＥＸ３０）を用いて脂肪族ポリエステル樹脂組成物のペレットを製造し、ペレット生産性を評価した。【００８２】
（ペレット生産性）
ペレット生産性は次のようにして評価した。押出機の設定温度１２０〜１４０℃で、スクリュー回転数を１００ｒｐｍから徐々に高め吐出量をあげた。押出機のダイスから出てくるストランド状の溶融樹脂は設定６０℃の水で満たされた１．５ｍ長の温浴槽内を通過して結晶化、固化して、ペレタイザーにてペレット状にカットされる。樹脂吐出量をあげてペレット生産性を上げるためには、押出機のスクリュー回転数をあげてストランドの線速をあげる必要がある。スクリュー回転数を上げると剪断発熱によって樹脂温度が高まり、かつ線速が上がるに従い温浴槽での滞留時間が短くなる。樹脂温度が高まると結晶化し難くなり、また、６０℃温浴槽での滞留時間が短くなると、樹脂は結晶化しきれずに軟化したままになる。すなわち、樹脂温度が高まり温浴槽での滞留時間が短くなるとペレタイザーでカットできなくなる。ペレット化できる最大のストランド線速をペレット生産性と定義した。線速値が高いほどペレット生産性は優れることを意味する。尚、樹脂温度は押出機のダイスから出てくる溶融樹脂をＫ型熱電対で直接接触させて測定した。結果は表２に示した。【００８３】
＜比較例５〜９＞
実施例８〜１４と同様の方法で、脂肪族ポリエステル樹脂組成物のペレット生産性を評価し、結果を表２に示した。【００８４】
【表２】
2014068943.tif 000004
表２から明らかなように、ペンタエリスリトールを併用することによって、ストランドの線速を高くすることができ、ペレット生産性に優れることが判った。【００８５】
＜実施例１５〜１８＞
（ポリエステル樹脂組成物の製造）
同方向噛合型２軸押出機（日本製鋼社製：ＴＥＸ３０）を用いて、設定温度１２０〜１４０℃、スクリュー回転数１００ｒｐｍで溶融混錬し、脂肪族ポリエステル樹脂組成物を得た。当該脂肪族ポリエステル樹脂組成物はダイスからストランド状に引き取り、ペレット状にカットした。【００８６】
（Ｔダイ成形によるシート生産性）
シート生産性は次のように評価した。得られたペレットを原料として、Ｔダイシート成形機（東洋精機製作所社製：ラボプラストミル）を用い、ダイスリップ厚＝２５０μｍ、ダイスリップ幅＝１５０ｍｍ、シリンダー設定温度＝１２０〜１４０℃、ダイス設定温度＝１５０〜１６０℃、冷却ロール設定温度６０℃にて、１００ｍｍ幅のシートを成形した。Ｔダイからシート状にでてきた溶融樹脂は冷却ロールに接触することで結晶化し、厚さ１００μｍのシートに成形される。樹脂が十分に結晶化した場合は、成形されたシートは冷却ロールから離型され、巻き取られるが、シートの線速が早まると冷却ロールに接触している時間が短くなるので結晶化せずに十分に固化しないのでロールから離型できなくなる。シートが離型できる最大のシート線速をシート生産性と定義した。線速値が高いほどシート生産性は優れることを意味する。なお、樹脂温度はＴダイから出てくる溶融樹脂をＫ型熱電対で直接接触させて測定した。【００８７】
＜比較例１０〜１２＞
実施例１５〜１８と同様の方法で、脂肪族ポリエステル樹脂組成物のシート生産性を評価し、結果を表３に示した。【００８８】
【表３】
2014068943.tif 000005
表３から明らかなように、ペンタエリスリトールを併用することによって、シート線速を高くすることができ、シート生産性に優れることが判った。
【国際調査報告】
2014068943.tif 000006
2014068943.tif 000007
2014068943.tif 000008
2014068943.tif 000009